НАНОКОМПОЗИЦИОННЫЙ ПОЛИМЕРНЫЙ МАТЕРИАЛ, СПОСОБ ЕГО ПОЛУЧЕНИЯ И ДЕЗИНФИЦИРУЮЩЕЕ СРЕДСТВО НА ЕГО ОСНОВЕ

1. Нанокомпозиционный полимерный материал на основе неорганической слоистой глины, модифицированной добавками, отличающийся тем, что в качестве добавок он содержит (со)полимеры производных гуанидина и четвертичной аммониевой соли, содержащие группы, способные к реакции радикальной полимеризации, и дополнительно содержит синтетическую гуттаперчу при следующем соотношении компонентов, мас.%:
гуттаперча
20-80
глина, модифицированная (со)полимером
гуанидина и четвертичной аммониевой соли
80-20
при содержании (со)полимера в глине от 10 до 80%.
2. Нанокомпозиционный материал по п.1, отличающийся тем, что в качестве четвертичной аммониевой соли, содержащей группы, способные к реакции радикальной полимеризации он содержит N,N-диаллил-N,N-диметиламмонийхлорид, 2-(метакрилоилоксиэтил)-триэтиламмонийбромид, 2-(метакрилоилоксиэтил)-метилдиэтиламмонийиодид, 2-(метакрилоилоксиэтил)-триметиламмонийиодид.
3. Способ получения нанокомпозиционного полимерного материала, включающий модификацию неорганической глины путем катионно-обменной реакции, отличающийся тем, что проводят модификацию глины в две стадии: на первой стадии в суспензию глины в воде при ее содержании не более 4 мас.% вводят один модификатор, взятый в количестве соответствующем 1 емкости катионного обмена глины, перемешивают в течение времени, необходимом для проведения полного ионного обмена, выделяют полученное соединение, сушат, на второй стадии модификации вводят другой модификатор и проводят реакцию радикальной полимеризации в присутствии персульфата аммония в атмосфере инертного газа при температуре, обеспечивающей сополимеризацию двух модификаторов, продукт сушат, а затем полученную органомодифицированную глину при перемешивании на вальцах добавляют в синтетическую гуттаперчу, взятую в количестве 20-80 мас.% по отношению к массе всего композиционного материала, и выделяют полученный композиционный полимерный материал.
4. Способ по п.3, отличающийся тем, что в качестве модификаторов используют соединения, выбранные из ряда гуанидин гидрохлорид, дигуанидин карбонат, метакрилат гуанидин, N,N-диаллил-N,N-диметиламмоыийхлорид, 2-(метакрилоилоксиэтил)-триэтиламмонийбромид, 2-(метакрилоилоксиэтил)-метилдиэтиламмонийиодид, 2-(метакрилоилоксиэтил)-триметиламмонийиодид, N-аллил-N,N-диметил-N-(α-изо-пропилацетат)-аммонийхлорид.
5. Способ по п.4, отличающийся тем, что используют сочетание двух модификаторов таким образом, чтобы один из них был метакрилат гуанидин.
6. Бактерицидное дезинфицирующее средство на основе глины по п.1.